(57)【要約】【課題】立体感に優れ、多様で明瞭な模様を有し、模様内における明度差が大きい塗膜を形成することを可能とする、塗膜の形成方法を提供する。【解決手段】基板１１の一方の主面１１ａに、第１異方性マグネットシート１０Ａを貼り付ける工程と、第１異方性マグネットシート１０Ａ上に第２異方性マグネットシート１０Ｂを貼り付ける工程と、基板１１の他方の主面１１ｂに非磁性の被塗物１２を載置し、被塗物１２に磁性を有する顔料を含む磁性塗料を塗布する工程と、塗布した磁性塗料からなる塗膜１３を乾燥硬化させる工程と、を有し、第２異方性マグネットシート１０Ｂとして、基板１１の厚み方向の平面視において、第１異方性マグネットシート１０Ａより小さいものを用いることを特徴とする塗膜の形成方法。【選択図】図１
2018187557.tif 000002
【特許請求の範囲】
【請求項１】
基板の一方の主面に、第１異方性マグネットシートを貼り付ける工程と、
前記第１異方性マグネットシート上に第２異方性マグネットシートを貼り付ける工程と、
前記基板の他方の主面に非磁性の被塗物を載置し、前記被塗物に磁性を有する顔料を含む磁性塗料を塗布する工程と、
塗布した前記磁性塗料からなる塗膜を乾燥硬化させる工程と、を有し、
前記第２異方性マグネットシートとして、前記基板の厚み方向の平面視において、前記第１異方性マグネットシートより小さいものを用いることを特徴とする塗膜の形成方法。
【請求項２】
前記磁性塗料からなる塗膜を乾燥硬化させた後に、前記磁性塗料からなる塗膜上にクリヤー塗料を塗布することを特徴とする請求項１に記載の塗膜の形成方法。
【請求項３】
前記クリヤー塗料からなる塗膜の厚さを１０μｍ以上２００μｍ以下とすることを特徴とする請求項２に記載の塗膜の形成方法。
【請求項４】
前記第１異方性マグネットシートおよび／または前記第２異方性マグネットシートとして、ラバーマグネットシートを用いることを特徴とする請求項１〜３の何れか一項に記載の塗膜の形成方法。
【請求項５】
前記第１異方性マグネットシートおよび／または前記第２異方性マグネットシートとして、シート状のフェライト磁石を用いることを特徴とする請求項１〜３の何れか一項に記載の塗膜の形成方法。
【請求項６】
前記磁性塗料からなる塗膜の厚さを、５μｍ以上１００μｍ以下とすることを特徴とする請求項１〜５の何れか一項に記載の塗膜の形成方法。
【請求項７】
前記磁性塗料からなる塗膜を乾燥硬化させる工程を、常温または８０℃以上１６０℃以下の温度範囲で行うことを特徴とする請求項１〜６の何れか一項に記載の塗膜の形成方法。
【請求項８】
前記磁性塗料からなる塗膜を乾燥硬化させる工程を、前記磁性塗料からなる塗膜を３０秒以上５分以下の間静置した後に、８０℃以上１６０℃以下の温度範囲で行うことを特徴とする請求項１〜６の何れか一項に記載の塗膜の形成方法。
【請求項９】
平板状の被塗物と、前記被塗物の片方の主面に形成された塗膜と、を備えた塗膜構造体の製造方法であって、
基板の一方の主面に、第１異方性マグネットシートを貼り付ける工程と、
前記第１異方性マグネットシート上に第２異方性マグネットシートを貼り付ける工程と、
前記基板の他方の主面に非磁性の被塗物を載置し、前記被塗物に磁性を有する顔料を含む磁性塗料を塗布する工程と、
塗布した前記磁性塗料からなる塗膜を乾燥硬化させる工程と、を有し、
前記第２異方性マグネットシートとして、前記基板の厚み方向の平面視において、前記第１異方性マグネットシートより小さいものを用いることを特徴とする塗膜構造体の製造方法。
【請求項１０】
請求項９に記載の塗膜構造体の製造方法によって製造されたものであることを特徴とする塗膜構造体。
【発明の詳細な説明】
【技術分野】
【０００１】
本発明は、立体感に優れ、多様で明瞭な模様を有し、模様内における明度差が大きい塗膜の形成を可能とする塗膜の形成方法、および、これによって形成される塗膜を備えた塗膜構造体とその製造方法に関する。
【背景技術】
【０００２】
工業製品等に、柄模様を有する塗膜（模様塗膜）を塗装によって形成する方法が知られている。これは、予め模様形状に着磁させた形状物を準備し、その上に非磁性の素材を載置し、磁性を有する鱗片状の顔料を含む塗料を塗装した上で当該顔料を配向させ、塗装された部分の領域ごとの配向状態の違いによって模様を表現するものである。
【０００３】
例えば特許文献１には、所望の柄模様に相当する柄模様で着磁させるか、または所望の柄模様が抜けた模様に相当する柄模様で着磁させた、磁性体粒子を含有するシートを用いて、模様塗膜を形成する方法が記載されている。引用文献１の記載によれば、着磁させたシートの上に非磁性体シートを載せ、この非磁性体シートの表面に、微細なフレーク状磁性材料を含有する透明または半透明の液状塗料を、乾燥膜厚で８〜５０ｍｍとなるように塗布し、塗布した液状塗料を、その塗布の１分後の不揮発分が６０〜８０質量％となるように乾燥または硬化させ、液状塗料の塗膜中に当該磁性柄模様に相当する模様を形成させ、その後に当該塗膜を完全に乾燥または硬化させることによって、模様塗膜を形成することができるとされている。
【０００４】
特許文献１に記載されている方法では、出発材料として、磁性体粒子を含有する１枚のシートまたは１枚のマグネットシートが用いられる。このような方法によれば、何れの出発材料を用いた場合においても、模様を有する塗膜を形成することはできる。しかしながら、形成することができる模様は、単純なものに限られており、立体感に優れ、多様で明瞭な模様を有し、模様内における明度差が大きい塗膜を形成することは難しい。
【先行技術文献】
【特許文献】
【０００５】
【特許文献１】特開２００９−２４０９２２号公報
【発明の概要】
【発明が解決しようとする課題】
【０００６】
本発明は以上のような点を考慮してなされたものであり、立体感に優れ、多様で明瞭な模様を有し、模様内における明度差が大きい塗膜を形成することを可能とする、塗膜の形成方法、および、これによって形成される塗膜構造体とその製造方法を提供することを目的とする。
【課題を解決するための手段】
【０００７】
（１）本発明の一態様に係る塗膜の形成方法は基板の一方の主面に、第１異方性マグネットシートを貼り付ける工程と、前記第１異方性マグネットシート上に第２異方性マグネットシートを貼り付ける工程と、前記基板の他方の主面に非磁性の被塗物を載置し、前記被塗物に磁性を有する顔料を含む磁性塗料を塗布する工程と、塗布した前記磁性塗料からなる塗膜を乾燥硬化させる工程と、を有し、前記第２異方性マグネットシートとして、前記基板の厚み方向の平面視において、前記第１異方性マグネットシートより小さいものを用いることを特徴とする。
【０００８】
（２）上記（１）に記載の塗膜の形成方法は、前記磁性塗料からなる塗膜を乾燥硬化させた後に、前記磁性塗料からなる塗膜上にクリヤー塗料を塗布してもよい。
【０００９】
（３）上記（２）に記載の塗膜の形成方法は、前記クリヤー塗料からなる塗膜の厚さを１０μｍ以上２００μｍ以下としてもよい。
【００１０】
（４）上記（１）〜（３）のいずれか一つに記載の塗膜の塗膜の形成方法は、前記第１異方性マグネットシートおよび／または前記第２異方性マグネットシートとして、ラバーマグネットシートを用いてもよい。
【００１１】
（５）上記（１）〜（３）のいずれか一つに記載の塗膜の形成方法は、前記第１異方性マグネットシートおよび／または前記第２異方性マグネットシートとして、シート状のフェライト磁石を用いてもよい。
【００１２】
（６）上記（１）〜（５）のいずれか一つに記載の塗膜の形成方法は、前記磁性塗料からなる塗膜の厚さを、５μｍ以上１００μｍ以下としてもよい。
【００１３】
（７）上記（１）〜（６）のいずれか一つに記載の塗膜の形成方法は、前記磁性塗料からなる塗膜を乾燥硬化させる工程を、常温または８０℃以上１６０℃以下の温度範囲で行ってもよい。
【００１４】
（８）上記（１）〜（６）のいずれか一つに記載の塗膜の形成方法は、前記磁性塗料からなる塗膜を乾燥硬化させる工程を、前記磁性塗料からなる塗膜を３０秒以上５分以下の間静置した後に、８０℃以上１６０℃以下の温度範囲で行ってもよい。
【００１５】
（９）本発明の一態様に係る塗膜構造体の製造方法は、平板状の被塗物と、前記被塗物の片方の主面に形成された塗膜と、を備えた塗膜構造体の製造方法であって、基板の一方の主面に、第１異方性マグネットシートを貼り付ける工程と、前記第１異方性マグネットシート上に第２異方性マグネットシートを貼り付ける工程と、前記基板の他方の主面に非磁性の被塗物を載置し、前記被塗物に磁性を有する顔料を含む磁性塗料を塗布する工程と、塗布した前記磁性塗料からなる塗膜を乾燥硬化させる工程と、を有し、前記第２異方性マグネットシートとして、前記基板の厚み方向の平面視において、前記第１異方性マグネットシートより小さいものを用いることを特徴とする。
【００１６】
（１０）本発明の一態様に係る塗膜構造体は、上記（９）に記載の塗膜構造体の製造方法によって製造されたものであることを特徴とする。
【発明の効果】
【００１７】
本発明に係る塗膜の形成は、塗膜の下地となる被塗物に対し、塗膜を形成する側と反対側に、基板を介して複数の異方性マグネットシートを重ね合わせた状態で行う。被塗物に形成される塗膜は磁性塗料からなるため、異方性マグネットシートから発生する磁場によって磁化される。ただし、異方性マグネットシートの端部において発生する磁場は弱いため、端部に重なる位置における塗膜の磁化は、他の位置における磁化に比べて小さいものとなる。したがって、異方性マグネットシートの端部に重なる部分とそれ以外の部分とで、磁化の強さが異なり、磁化の強さの分布に対応した模様が塗膜上に形成される。
【００１８】
本発明に係る塗膜の形成では、上層側の異方性マグネットシートとして、下層側の異方性マグネットシートより小さいものを用いるため、複数の異方性マグネットシートの端部同士が重なることはない。このように積層した複数の異方性マグネットシートを用いることにより、各異方性マグネットシートの端部に重なる部分、すなわち、相対的に磁化の小さい部分を、塗膜上の複数個所に発生させることができる。したがって、複数の異方性マグネットシートの端部の位置をそれぞれ調整することにより、塗膜上の所望の位置に、相対的に小さく磁化した部分を複数形成することができ、ひいては、この小さく磁化した部分からなる所望の模様を形成することができる。小さく磁化した部分を複数形成することにより、異方性マグネットシートを一枚だけ用いる場合に比べて、より複雑な模様、立体感に優れ、多様で明瞭な模様を有し、さらには模様内における明度差が大きい塗膜と、これを被塗物上に備えた塗膜構造体を得ることができる。
【図面の簡単な説明】
【００１９】
【図１】本発明の塗膜の形成方法を段階的に説明する、被処理体の概略構成図である。
【図２】実施例１として本発明の塗膜の形成方法を適用した、被処理体のマグネットシート側および塗膜側の写真である。
【図３】比較例１として本発明の塗膜の形成方法を適用した、被処理体のマグネットシート側および塗膜側の写真である。
【発明を実施するための形態】
【００２０】
以下、好適な実施形態に基づき、図面を参照して本発明を説明する。なお、以下の説明で用いる図面は、特徴をわかりやすくするために、便宜上特徴となる部分を拡大して示している場合があり、各構成要素の寸法比率などが実際と同じであるとは限らない。また、以下の説明において例示される材料、寸法等は一例であって、本発明はそれらに限定されるものではなく、その要旨を変更しない範囲で適宜変更して実施することが可能である。
【００２１】
＜第一実施形態＞
本発明の柄模様を有する塗膜（模様塗膜）の形成方法について、図１（ａ）〜（ｄ）を用いて詳細に説明する。図１（ａ）〜（ｄ）は、本発明の第一実施形態に係る塗膜の形成方法を、段階的に説明する被処理体の概略構成図である。塗膜の形成方法は、以下に説明する第１〜第３工程を、少なくとも有する。
【００２２】
（第１工程）
まず、平滑な基板１１の一方の主面（裏面）１１ａに、第１異方性マグネットシート１０Ａを貼り付ける。基板１１の材料については、特に限定されない。
【００２３】
（第２工程）
続いて、第１異方性マグネットシート１０Ａ上に、第２異方性マグネットシート１０Ｂを貼り付ける。
【００２４】
図１（ａ）、（ｂ）に示すように、第１、第２工程を経た基板の一方の主面１１ａ側には、第１異方性マグネットシート１０Ａ、第２異方性マグネットシート１０Ｂを順に重ねた積層体１０が形成されている。
【００２５】
以下では、異方性マグネットシートを２枚重ねる場合を例にして説明するが、異方性マグネットシートの枚数については、複数であればよく、好ましくは２〜５枚、より好ましくは２〜３枚である。
【００２６】
これらの範囲の枚数であれば、本発明の効果、すなわち、後述する塗膜における模様の立体感を十分に表現する効果を得ることができる。なお、重ねる枚数が多すぎると、後述する被塗物から異方性マグネットシートまでの間隔が大きくなり、塗膜に発生させる磁力が弱くなるため、周縁の模様が不鮮明となり、本発明の効果を得ることが難しくなる。
【００２７】
第２異方性マグネットシート１０Ｂとして、基板１１の厚み方向の平面視において、第１異方性マグネットシート１０Ａより小さいものを用いる。異方性マグネットシートを２枚以上用いる場合にも、上層側ほど、主面の面積が小さいものを選択する。つまり、異方性マグネットシートの主面の面積は、最下層（基板１１の直上層）で最大であり、積層順に小さくなっていく。この条件を満たす限りにおいて、異方性マグネットシートの形状に関する制限はない。
【００２８】
被塗物１２としては、例えば、アルミニウム等の非磁性金属、プラスティック、木材、紙、ガラス、セラミック等の非磁性材料、あるいはこれらの成形物等からなるものを用いるのが好ましい。なお、異方性マグネットシート１０が強い磁力を有する場合には、被塗物１２は磁性金属等の磁性材料であってもよい。被塗物１２の厚さは、異方性マグネットシート１０において発生する磁力が、後述する塗膜に作用するのを妨げない程度のものであることが好ましい。
【００２９】
異方性マグネットシートとしては、例えば、ラバーマグネットシート（ゴムシート）、フェライトを主成分として含むマグネットシートなどを用いることができる。
【００３０】
（第３工程）
続いて、基板１１の他方の主面１１ｂに被塗物１２を載置し、この被塗物１２に対して、磁性を有する顔料を含む液状塗料（磁性塗料）を塗布（塗装）し、被塗物１１の表面に、磁性塗料からなる塗膜１３を形成する（図１（ｃ））。磁性塗料としては、塗布後に磁場を作用させることによって配向する鱗片状の粉末粒子であって、例えば、ステンレススチール、コバルト、クロム、鉄、酸化鉄等の粉末粒子、これらの金属または金属酸化物を被覆または含有したものを用いることができる。
【００３１】
塗膜の形成過程においては、形成した際の安定性の観点から、積層体１０を基板１１に対して接着するなどして固定することが好ましい。固定の方法としては、例えば、接着剤を用いて基板の一方の主面１１ａと異方性マグネットシート（本実施形態では第１異方性マグネットシート１０Ａ）の主面とを、接着する方法などが挙げられる。
【００３２】
また、同じ観点から、重なる異方性マグネットシート同士（本実施形態では第１異方性マグネットシート１０Ａと第２異方性マグネットシート１０Ｂ）を、互いにずれないように固定することが好ましい。固定の方法としては、例えば、接着剤を用いて異方性マグネットシートの主面同士を接着する方法、異方性マグネットシートの側面の一部または全部を囲む枠部材を設ける方法などが挙げられる。
【００３３】
被塗物１２の表面に塗膜１３が形成された時点において、塗膜１３のうち、厚さ方向に延びる磁場が作用した領域が磁化されることになり、その結果として、異方性マグネットシート１０の模様に対応する模様が、塗膜１３上に形成される。このとき、塗膜１３の中で鱗片状の粒子が配向する。
【００３４】
磁性塗料の塗布は、例えば、エアスプレー、エアレススプレー、静電塗装などによって行う。塗布によって形成される磁性塗料からなる塗膜１３の厚さは、乾燥膜厚に基づいて、５μｍ以上５０μｍ以下であることが好ましく、８μｍ以上３０μｍ以下であればより好ましく、１０μｍ以上１５μｍ以下であればさらに好ましい。
【００３５】
（第４工程）
次に、塗布された磁性塗料からなる塗膜１３を、乾燥硬化させる。乾燥硬化は、塗布した磁性塗料の種類に応じた方法を適宜選択して行う。この方法としては、例えば、常温乾燥、反応硬化、加熱による硬化、加熱による溶融およびその後の冷却による硬化を利用する方法が挙げられる。加熱を行う場合、８０℃以上１６０℃以下の温度範囲で行うことが好ましい。この加熱は、磁性塗料からなる塗膜を３０秒以上５分以下の間、静置した後に行ってもよい。
【００３６】
当該加熱は、予備加熱と本加熱の２つのステップに分けて行ってもよい。すなわち、例えば、揮発分が２０質量％以上３０質量％以下となるように予備加熱（４０〜９０℃（好ましくは６０〜８０℃）、５〜１０分）を行い、第１、第２異方性マグネットシート１０Ａ、１０Ｂの模様に対応した模様を、塗膜１３中に形成する。その後、本加熱（８０〜１６０℃、５〜３０分）を行い、塗膜１３を完全に乾燥または硬化させる。
【００３７】
ここでは、磁性塗料が、金属または金属酸化物を被覆または含有したものである場合を想定し、磁性塗料を乾燥硬化させる方法として、加熱によるものを挙げたが、磁性塗料が光硬化性を有する場合には、紫外線を照射して硬化させることもできる。また、塗布された磁性塗料からなる塗膜１３は、３０秒以上５分以下程度の時間間隔で、実験室等に静置することによっても乾燥硬化させることができる。
【００３８】
（第５工程）
塗膜１３の形成後、次工程に入る前に、塗膜１３上にクリヤー塗料を塗布してもよい。クリヤー塗料としては、例えば、基体樹脂および架橋剤を含有してなる有機溶剤型硬化性塗料、水性硬化性塗料などを用いることができる。クリヤー塗料には、透明性を損なわない程度に着色されているものも含まれる。
【００３９】
クリヤー塗料の塗布は、例えば、エアスプレー、エアレススプレー、ローラー、刷毛、静電塗装などを用いて行うことができる。塗布によって形成されるクリヤー塗料からなる塗膜の厚さは、乾燥膜厚に基づいて、２０μｍ以上２００μｍ以下であることが好ましく、２５μｍ以上１５０μｍ以下であればより好ましく、３０μｍ以上１００μｍ以下であればさらに好ましい。
【００４０】
クリヤー塗料を塗布することによって、塗膜１２を外部環境から保護することができるとともに、塗膜１２の最終的な表面を滑らかにして、高い光沢性を生じさせることができる。
【００４１】
（第６工程）
以上の工程を経ることにより、所望の模様が形成された塗膜１２を有する、塗膜構造体１００を得ることができる。
【００４２】
以上説明したように、本発明に係る塗膜の形成は、塗膜の下地となる被塗物に対し、塗膜を形成する側と反対側に、基板を介して複数の異方性マグネットシートを重ね合わせてなる積層体を形成した状態で行う。被塗物に形成される塗膜は磁性塗料からなるため、異方性マグネットシートから発生する磁場によって磁化される。ただし、異方性マグネットシートの端部において発生する磁場は弱いため、端部に重なる位置における塗膜の磁化は、他の位置における磁化に比べて小さいものとなる。したがって、異方性マグネットシートの端部に重なる部分とそれ以外の部分とで、磁化の強さが異なり、磁化の強さの分布に対応した模様が塗膜上に形成される。
【００４３】
本発明に係る塗膜の形成では、上層側の異方性マグネットシートとして、下層側の異方性マグネットシートより小さいものを用いるため、複数の異方性マグネットシートの端部同士が重なることはない。このように積層した複数の異方性マグネットシートを用いることにより、各異方性マグネットシートの端部に重なる部分、すなわち、相対的に磁化の小さい部分を、塗膜上の複数個所に発生させることができる。したがって、複数の異方性マグネットシートの端部の位置をそれぞれ調整することにより、塗膜上の所望の位置に、相対的に小さく磁化した部分を複数形成することができ、ひいては、この小さく磁化した部分からなる所望の模様を形成することができる。小さく磁化した部分を複数形成することにより、異方性マグネットシートを一枚だけ用いる場合に比べて、より複雑な模様、立体感に優れ、多様で明瞭な模様を有し、さらには模様内における明度差が大きい塗膜と、これを被塗物上に備えた塗膜構造体を得ることができる。
【実施例】
【００４４】
以下、実施例により本発明の効果をより明らかなものとする。なお、本発明は、以下の実施例に限定されるものではなく、その要旨を変更しない範囲で適宜変更して実施することができる。
【００４５】
（実施例１）
アクリロニトリル、ブタジエン、スチレン共重合合成樹脂（ＡＢＳ樹脂）からなる平滑な基板（ＡＢＳ板）の一方の主面に、円板状の２枚の異方性ラバーマグネットシート（ゴム磁石、ゴムシート）を重ねてなる積層体を形成した。
【００４６】
また、異方性ラバーマグネットシートとしては、主面の面積が互いに異なるものを用いた。主面の面積の大きい方が下層側（被塗物側）に、小さい方が上層側（被塗物と反対側）にそれぞれ位置するように、２枚の異方性ラバーマグネットシートを積層した。また、上層側の異方性マグネットシートの主面が、下層側のマグネットシートの主面の中央部と重なるように、２枚の異方性ラバーマグネットシートを積層した。これらの異方性ラバーマグネットシートの厚さは、１．０ｍｍであった。
【００４７】
次に、基板の他方の主面に被塗物を載置、この被塗物に対して、磁性を有する鱗片状の顔料を含む液状塗料（磁性塗料）を塗布し、被塗物の表面に、磁性塗料からなる塗膜を形成した。顔料としては、鉄、ニッケル、ステンレス等を鱗片状にしたもの、より詳細には、東洋アルミニウム社製のＲＦＡ４０００を用いた。
【００４８】
ここで用いた塗料については、次のように製造した。攪拌容器に、固形分３２％の前記アクリル樹脂Ｉ（内部溶剤；トルエン／キシレン／メチルエチルケトン＝３／１／１）９５部（固形分で３０．４部）を入れ、ステンレスフレークＲＦＡ４０００（東洋アルミ株式会社製）１１．５部（固形分）を加えて十分に攪拌した。ここに、「レタンＰＧハイブリッドエコ＃４００ディープブラック」（商品名、関西ペイント社製）５部、さらに「レタンＰＧハイブリッドエコ標準硬化剤」（関西ペイント社製、架橋剤）を固形分で２１部加え、レタンＰＧハイブリッドシンナー（関西ペイント社製）を加えて、粘度をフォードカップ＃４（２０℃）で２０秒に調整して、磁性模様形成塗料を得た。
【００４９】
「レタンＰＧエコハイブリッドクリヤーＧベース」（商品名、関西ペイント社製、基体樹脂：アクリル樹脂・ウレタン樹脂、架橋剤：レタンＰＧＰＧエコハイブリッドクリヤー硬化剤）に、レタンＰＧハイブリッドシンナー加えて、粘度をフォードカップ＃４（２０℃）で２０秒に調整して、トップコート用のクリヤ塗料を得た。
【００５０】
磁性模様形成塗料を、硬化膜厚で１５μｍとなるように、エアスプレー塗装し、室温で１０分間静置して、模様を形成させた後、マグネットシートを外した。その後、クリヤ塗料を、硬化膜厚で４０μｍとなるように、エアスプレー塗装した。その後、室温で１０分間静置し、さらに８０℃に加熱して乾燥硬化させ、本発明の塗膜を得た。
【００５１】
図２（ａ）は、実施例１として得た構造体であって、平滑な基板１１と、その一方の主面１１ａに形成された異方性マグネットシートからなる複数の積層体１０と、他方の主面に形成された塗膜とを備えた構造体の、積層体１０側（裏側）の写真である。
【００５２】
各積層体１０は、菱形状の２枚の異方性マグネットシートが重なってなる。上層側の異方性マグネットシート１０Ｂは、下層側の異方性マグネットシート１０Ａより小さく、かつ、下層側の異方性マグネットシート１０Ａの中央部分に重なっている。各積層体１０は、異方性マグネットシート１０Ａの各角において、他の積層体１０と接するように配置されている。
【００５３】
異方性マグネットシート１０Ａ、１０Ｂとしては、シーアイ化成社製の厚さが１．０ｍｍの磁性シートを用いた。
【００５４】
図２（ｂ）は、図２（ａ）に示す構造体の反対側、すなわち、被塗物１２側（表側）の写真である。被塗物１２には、裏側に配された積層体１０（異方性マグネットシート１０Ａ、１０Ｂ）の形状に対応した複数の二重の菱形模様、および、それらの隙間を構成する菱形模様が形成されている。形成された菱形模様は、いずれも立体感を有している。
【００５５】
（比較例１）
図３（ａ）は、比較例１として用いた構造体であって、平滑な基板２１と、その一方の主面２１ａに形成された複数の菱形状の異方性マグネットシート２０と、他方の主面２１ｂに形成された塗膜とを備えた構造体の、異方性マグネットシート２０側（裏側）の写真である。比較例１の構造体は、異方性マグネットシートを積層していない点のみにおいて、比較例１の構造体と異なっている。異方性マグネットシート２０の構成材料、厚さに関しては、実施例１で用いたものと同様とした。
【００５６】
図３（ｂ）は、図３（ａ）に示す構造体の反対側、すなわち、被塗物２２側（表側）の写真である。被塗物２２には、裏側に配された異方性マグネットシート２０の形状に対応した複数の菱形模様、および、それらの隙間を構成する菱形模様が形成されている。形成された菱形模様は、いずれも明瞭な輪郭を有しているが、立体感を有していない。
【産業上の利用可能性】
【００５７】
本発明の塗膜の形成方法は、立体感に優れ、多様で明瞭な模様を有し、模様内における明度差が大きい塗膜を形成する方法として、産業上広く利用することができる。
【符号の説明】
【００５８】
１０Ａ、１０Ｂ・・・異方性マグネットシート、１１・・・基板、１２・・・被塗物、
１１ａ・・・基板の一方の主面、１１ｂ・・・基板の他方の主面、
１３・・・塗膜、１０・・・積層体、１００・・・塗膜構造体。
【図１】
2018187557.tif 000003
【図２】
2018187557.tif 000004
【図３】
2018187557.tif 000005